카본 코팅 된 LiFePO 4 는 상기 FePO 4 · 2 H 2 O 및 실시 예 1 에서 얻 어 진 Li 2 CO 3 ( Pharma & Chemie GmbH 사 의 Lithiumcarbonat Special PC / US 250 ACU 으로 입수 가능 ) 및 카본 소스 로부터 얻 어 졌 다 . 상기 카본 소스 는 실시 예 3 에서 와 같 은 셀룰로오스 아세테이트 ( 50 , 000 의 평균 분자량 MW 인 39 . 7 중량 % 의 아세틸 을 함량 ) 이 었 으며 , 이러 한 셀룰로오스 아세테이트 의 양 은 FePO 4 · 2 H 2 O 의 양 대비 약 5 중량 % 이 사용 되 었 다 . 전체 적 으로 , 셀룰로오스 아세테이트 의 양 은 FePO 4 · 2 H 2 O 및 Li 2 CO 3 의 혼합물 의 질량 대비 4 . 2 % 이 었 다 . 상기 혼합물 은 이소프로판올 내 에서 교반 되 었 고 , 상기 용매 는 제거 되 었 고 , 상기 혼합물 은 실시 예 2 및 3 에서 상술 한 열처리 로 처리 되 었 다 .